(57)【要約】【課題】簡易な構成により、内部抵抗を抑制することができ、優れた電気容量を確保するとともに、短絡を抑制できる電気化学セルを提供すること。【解決手段】正極２と、正極２に対して対向配置される負極３と、正極２および負極３が浸漬される電解液６とを備えるハイブリッドキャパシタ１において、正極２および／または負極３を短辺および長辺を備える長方形状に形成するとともに、その厚み方向を貫通する貫通部１０を備え、すべての貫通部１０の長手方向一方側端部ａを、正極２および／または負極３の鉛直方向下端辺Ａを除く少なくとも一辺Ｂ、Ｃ、Ｄに臨むように形成するとともに、貫通部１０の長手方向長さを正極２および／または負極３の短辺長さ未満とし、かつ、貫通部１０を、一辺に臨む一方側端部ａが一辺に臨まない他方側端部ｂに対して鉛直方向上方に配置されるように形成する。【選択図】図１
2013182925.tif 000002
【特許請求の範囲】
【請求項１】
正極と、
前記正極に対して対向配置される負極と、
前記正極および前記負極が浸漬される電解液とを備え、
前記正極および／または前記負極は、短辺および長辺を備える長方形状に形成されるとともに、その厚み方向を貫通する貫通部を備えており、
すべての前記貫通部の長手方向一方側端部が、前記正極および／または前記負極の鉛直方向下端辺を除く少なくとも一辺に臨むように形成されるとともに、前記貫通部の長手方向長さが、前記短辺長さ未満であり、かつ、
前記貫通部は、前記一辺に臨む前記一方側端部が、前記一辺に臨まない前記他方側端部に対して、鉛直方向上方に配置されるように形成されていることを特徴とする、電気化学セル。
【請求項２】
前記貫通部が、前記正極および前記負極の両方に備えられており、
前記正極および前記負極の対向方向に投影した投影面において、前記正極に備えられた前記貫通部と、前記負極に備えられた前記貫通部とが、互いに重複しないことを特徴とする、請求項１に記載の電気化学セル。
【請求項３】
前記貫通部が、前記正極および／または前記負極の水平方向一方側および水平方向他方側のそれぞれに配置されており、
前記水平方向一方側に配置される前記貫通部の前記長手方向他方側端部と、
前記水平方向他方側に配置される前記貫通部の前記長手方向他方側端部とが、
前記水平方向沿って対向しないことを特徴とする、請求項１または２に記載の電気化学セル。
【発明の詳細な説明】
【技術分野】
【０００１】
本発明は、電気化学セルに関し、詳しくは、電気化学キャパシタ、二次電池などに用いられる電気化学セルに関する。
【背景技術】
【０００２】
従来より、ハイブリッド車両や燃料電池車両に搭載される蓄電デバイスとして、リチウムイオン電池などの二次電池、電気二重層キャパシタおよびハイブリッドキャパシタなどの電気化学キャパシタの検討および開発が進められている。
【０００３】
このような蓄電デバイスは、一般的に、正極と、負極と、これら電極間に介在されるセパレータと、電極およびセパレータを収容し、これらを浸漬するように電解液が満たされているセル槽とを有している。そして、各電極において、電気二重層および／または酸化還元反応により蓄電されるエネルギーが放電されることにより、蓄電デバイスの充放電が行なわれる。
【０００４】
このような蓄電デバイスでは、電解液として、例えば、六フッ化リン酸リチウム（ＬｉＰＦ６）などのリチウム塩を、エチレンカーボネート（Ｃ３Ｈ４Ｏ３）などの有機溶媒に溶解させた有機電解液が用いられている。しかるに、このような有機電解液は、充電時において酸化分解され、ガス（例えば、ＣＯ２など）を発生させる場合がある。ガスが発生すると、ガスが蓄電デバイスのセル内に滞留し、内部抵抗を向上させることにより、出力特性の低下を惹起する場合がある。
【０００５】
このような不具合を解決するため、例えば、正極と、正極に対して対向配置される負極と、正極および負極が浸漬される電解液とを備え、正極および負極のそれぞれの端部には、その長手方向と直交する幅方向の全域において、集電用タブ（集電体の、塗工層が形成されていない領域）が備えられ、正極および／または負極の塗工層が形成されている領域には、電流が流れる方向に沿って、具体的には、正極および／または負極の長手方向に沿って、塗工層の長辺長さと略同一長さで正極および／または負極の厚み方向を貫通する貫通部を備えている電気化学セルが、提案されている（例えば、特許文献１参照。）。
【０００６】
このような電気化学セルによれば、電解液の酸化分解によって発生するガスを貫通部によって除去することができるので、内部抵抗の低減、および、出力特性の向上を図ることができる。
【先行技術文献】
【特許文献】
【０００７】
【特許文献１】特開２０１１−０６６３２４号公報
【発明の概要】
【発明が解決しようとする課題】
【０００８】
一方、このような電気化学セルにおいて、ガスは貫通部に沿って移動する傾向にあるため、上記のように貫通部を塗工層の長辺長さと略同一長さとなるように形成すると、貫通部の長手方向途中にガスが滞留することによりイオンの移動が阻害され、内部抵抗が大きくなるという不具合がある。
【０００９】
また、上記のように貫通部を塗工層の長辺長さと略同一長さとなるように形成すると、正極および／または負極の有効面積が小さくなり、電気容量の低下を惹起する場合があり、さらには、局部的に充放電され、デンドライトによる短絡が惹起される場合がある。
【００１０】
一方、特許文献１には、断続的に形成された貫通部、すなわち、ミシン目状の貫通部の開示もあるが、このように貫通部を形成する場合、長手方向途中の貫通部が、正極および／または負極の端部（一辺）に臨まず、やはり、ガスが滞留することによりイオンの移動が阻害され、内部抵抗が大きくなるという不具合がある。
【００１１】
本発明の目的は、簡易な構成により、内部抵抗を抑制することができ、優れた電気容量を確保するとともに、短絡を抑制できる電気化学セルを提供することにある。
【課題を解決するための手段】
【００１２】
上記目的を達成するために、本発明の電気化学セルは、正極と、前記正極に対して対向配置される負極と、前記正極および前記負極が浸漬される電解液とを備え、前記正極および／または前記負極は、短辺および長辺を備える長方形状に形成されるとともに、その厚み方向を貫通する貫通部を備えており、すべての前記貫通部の長手方向一方側端部が、前記正極および／または前記負極の鉛直方向下端辺を除く少なくとも一辺に臨むように形成されるとともに、前記貫通部の長手方向長さが、前記短辺長さ未満であり、かつ、前記貫通部は、前記一辺に臨む前記一方側端部が、前記一辺に臨まない前記他方側端部に対して、鉛直方向上方に配置されるように形成されていることを特徴としている。
【００１３】
また、本発明の電気化学セルでは、前記貫通部が、前記正極および前記負極の両方に備えられており、前記正極および前記負極の対向方向に投影した投影面において、前記正極に備えられた前記貫通部と、前記負極に備えられた前記貫通部とが、互いに重複しないことが好適である。
【００１４】
また、本発明の電気化学セルでは、前記貫通部が、前記正極および／または前記負極の水平方向一方側および水平方向他方側のそれぞれに配置されており、前記水平方向一方側に配置される前記貫通部の前記長手方向他方側端部と、前記水平方向他方側に配置される前記貫通部の前記長手方向他方側端部とが、前記水平方向沿って対向しないことが好適である。
【発明の効果】
【００１５】
本発明の電気化学セルでは、すべての貫通部の長手方向一方側端部が、正極および／または負極の鉛直方向下端辺を除く少なくとも一辺に臨むように形成されるとともに、その長手方向長さが、正極および／または負極の短辺長さ未満であり、さらに、貫通部の上記した一辺に臨む一方側端部が、その一辺に臨まない他方側端部に対して、鉛直方向上方に配置される。
【００１６】
そのため、本発明の電気化学セルでは、電解液の酸化分解によって発生するガス（気泡）は、浮力により貫通部に沿って移動し、その長手方向一方側端部において脱離する。また、本発明の電気化学セルでは、貫通部が正極および／または負極の短辺長さ未満と短いので、ガスが貫通部の長手方向途中で滞留することなく、効率良く脱離される。
【００１７】
その結果、本発明の電気化学セルでは、貫通部にガスが滞留することを抑制でき、その結果、イオンの移動の阻害を抑制できるので、内部抵抗の増大を抑制できる。
【００１８】
また、本発明の電気化学セルでは、貫通部が正極および／または負極の短辺長さ未満であるため、正極および／または負極の有効面積を十分に確保することができ、電気容量の低下を抑制することができ、さらに、局部的な充放電を抑制することができるので、デンドライトによる短絡を抑制することができる。
【図面の簡単な説明】
【００１９】
【図１】本発明の電気化学セルの一実施形態を示すハイブリッドキャパシタの概略構成図である。
【図２】図１に示すハイブリッドキャパシタに用いられる正極および負極の一実施形態（貫通部の長手方向一方側端部が正極および／または負極の水平方向一端辺または水平方向他端辺に臨む形態）の正面図である。
【図３】図１に示すハイブリッドキャパシタに用いられる正極および負極の他の実施形態（正極と負極とを対向させたときに、その対向方向に投影した投影面において、正極に備えられた貫通部と、負極に備えられた貫通部とが、互いに重複しない形態）を示す図であって、（ａ）は、正極と負極とを別々に示す正面図であり、（ｂ）は、正極と負極との対向方向に投影した投影図である。
【図４】図１に示すハイブリッドキャパシタに用いられる正極および負極の他の実施形態（水平方向一方側に配置される貫通部の長手方向他方側端部と、水平方向他方側に配置される貫通部の長手方向他方側端部とが、水平方向に沿って対向しない形態）の正面図である。
【図５】図１に示すハイブリッドキャパシタに用いられる正極および負極の他の実施形態（貫通部の長手方向一方側端部が正極および／または負極の鉛直方向上端辺、水平方向一端辺または水平方向他端辺に臨む形態）の正面図である。
【図６】図１に示すハイブリッドキャパシタに用いられる正極および負極の他の実施形態（貫通部の長手方向一方側端部が正極および／または負極の鉛直方向上端辺に臨む形態）の正面図である。
【発明を実施するための形態】
【００２０】
図１は、本発明の電気化学セルの一実施形態を示すハイブリッドキャパシタの概略構成図である。
【００２１】
図１において、ハイブリッドキャパシタ１は、正極２と、正極２に対して間隔を隔てて対向配置される負極３と、正極２と負極３との間に介在されるセパレータ４と、正極２、負極３、セパレータ４および必要により設けられる捕捉部材７（後述）を収容するセル槽５と、セル槽５に貯留され、正極２、負極３およびセパレータ４が浸漬される電解液６とを備えている。なお、ハイブリッドキャパシタ１は、ラボスケールで採用される電池セルであって、工業的には、このハイブリッドキャパシタ１を、公知の技術によって適宜スケールアップしたものが採用される。
【００２２】
正極２は、分極性カーボンからなる正極材料（分極性カーボン材料）を含有し、例えば、正極材料と、導電剤と、ポリマーバインダとを配合して得られる混合物からなる電極シートを、所定の形状（詳しくは後述）に成形した後、必要により乾燥させることにより形成される。
【００２３】
正極材料は、例えば、カーボン材を賦活処理することにより得られる。
【００２４】
カーボン材としては、例えば、ソフトカーボン、ハードカーボンなどが挙げられる。
【００２５】
ソフトカーボンは、例えば、不活性雰囲気中での熱処理によって、炭素原子で構成される六角網面が、ハードカーボンの六角網面よりも相対的に規則的な積層構造（黒鉛構造）を形成しやすいカーボンの総称である。具体的には、不活性雰囲気中、２０００〜３０００℃、好ましくは、２５００℃で熱処理されたときに、（００２）面の平均面間隔ｄ００２が３．４０Å以下、好ましくは、３．３５〜３．４０Åとなる結晶構造を形成するカーボンの総称である。
【００２６】
具体的なソフトカーボンとしては、例えば、石油系ピッチ、石炭系ピッチ、メソフェーズ系ピッチなどのピッチ類、例えば、石油系ニードルコークス、石炭系ニードルコークス、アントラセン、ポリ塩化ビニル、ポリアクリロニトリルなどの易黒鉛化性コークス類などの熱分解物などが挙げられる。これらは単独使用または２種以上併用することができる。
【００２７】
また、ハードカーボンは、例えば、不活性雰囲気中、２５００℃で熱処理されたときに、（００２）面の平均面間隔ｄ００２が３．４０Åを超える結晶構造を形成するカーボンの総称である。
【００２８】
具体的なハードカーボンとしては、例えば、フェノール樹脂、メラミン樹脂、尿素樹脂、フラン樹脂、エポキシ樹脂、アルキド樹脂、不飽和ポリエステル樹脂、ジアリルフタレート樹脂、フルフラール樹脂、レゾルシノール樹脂、シリコーン樹脂、キシレン樹脂、ウレタン樹脂などの熱硬化性樹脂、例えば、サーマルブラック、ファーネスブラック、ランプブラック、チャネルブラック、アセチレンブラックなどのカーボンブラック、例えば、フリュードコークス、ギルソナイトコークスなど易黒鉛化性コークスとは異なる難黒鉛化性コークス、例えば、やしがら、木粉などの植物系原料、例えば、ガラス状炭素などの熱分解物などが挙げられる。
【００２９】
これらは、単独使用または併用することができる。また、これらのうち、好ましくは、ソフトカーボンが挙げられる。
【００３０】
賦活処理としては、例えば、水酸化カリウム（ＫＯＨ）、水酸化ナトリウム（ＮａＯＨ）、水酸化リチウム（ＬｉＯＨ）、水酸化セシウム（ＣｓＯＨ）、水酸化ルビジウム（ＲｂＯＨ）などを賦活剤として用いるアルカリ賦活処理、例えば、塩化亜鉛（ＺｎＣｌ２）、リン酸（Ｈ３ＰＯ４）などを賦活剤として用いる薬品賦活処理、例えば、二酸化炭素（ＣＯ２）、空気などを賦活剤として用いるガス賦活処理、例えば、水蒸気（Ｈ２Ｏ）を賦活剤として用いる水蒸気賦活処理などが挙げられる。これらのうち、好ましくは、アルカリ賦活処理が挙げられ、さらに好ましくは、水酸化カリウム（ＫＯＨ）を賦活剤として用いるアルカリ賦活処理（ＫＯＨ賦活処理）が挙げられる。
【００３１】
賦活処理は、例えば、ＫＯＨ賦活処理の場合、窒素雰囲気下において、カーボン材を、例えば、５００〜８００℃で予備焼成し、次いで、７００〜１０００℃でＫＯＨとともに焼成する。用いられるＫＯＨの量は、例えば、カーボン材１重量部に対して、０．５〜５重量部である。
【００３２】
上記賦活処理によって得られる正極材料を正極２に用いたハイブリッドキャパシタでは、例えば、正極２の電位が４．２３Ｖ  ｖｓ．Ｌｉ／Ｌｉ＋以上となる充放電サイクルにおいて、正極２に比較的大きな不可逆容量を発現させることができる。そのため、放電過程において、より低い電位にまで正極の放電が可能となる。その結果、正極２の電気容量を拡大することができる。
【００３３】
正極材料は、混合物全量に対して、例えば、固形分の重量割合が７０〜９９重量％の割合となるように配合される。
【００３４】
導電剤としては、例えば、カーボンブラック、ケッチェンブラック、アセチレンブラックなどが挙げられる。これらは、単独使用または２種以上併用することができる。
【００３５】
また、導電剤は、混合物全量に対して、例えば、固形分の重量割合が０〜２０重量％の割合となるように配合される。つまり、導電剤は、配合しても配合しなくてもよい。
【００３６】
ポリマーバインダとしては、例えば、ポリテトラフルオロエチレン（ＰＴＦＥ）、ポリフッ化ビニリデン（ＰＶｄＦ）、フルオロオレフィン共重合体架橋ポリマー、フルオロオレフィンビニルエーテル共重合体架橋ポリマー、カルボキシメチルセルロース、ポリビニルピロリドン、ポリビニルアルコール、ポリアクリル酸などが挙げられる。これらは、単独使用または２種以上併用することができる。また、これらのうち、好ましくは、ＰＶｄＦが挙げられる。
【００３７】
また、ポリマーバインダは、混合物全量に対して、例えば、固形分の重量割合が１〜２０重量％の割合となるように配合される。
【００３８】
そして、正極２を形成するには、正極材料、導電剤およびポリマーバインダを配合した混合物を、溶媒中で攪拌してスラリー（固形分：１０〜６０重量％）を得る。次いで、スラリーを正極側集電体８ａの表面に塗工し、正極側塗工層９ａを形成した後、例えば、ロールプレスを用いて加圧延伸して電極シートを得る。次いで、電極シートを所定の形状（詳しくは後述）に裁断した後、必要によりさらに乾燥させる。これにより、正極２が得られる。
【００３９】
溶媒としては、例えば、Ｎ−メチル−２−ピロリドン（ＮＭＰ）、ジメチルホルムアミド（ＤＭＦ）などの非プロトン性極性溶媒、例えば、エタノール、メタノール、プロパノール、ブタノール、水などのプロトン性極性溶媒、例えば、トルエン、キシレン、イソホロン、メチルエチルケトン、酢酸エチル、酢酸メチル、フタル酸ジメチルなどの低極性溶媒が挙げられる。これらのうち、好ましくは、非プロトン性極性溶媒が挙げられ、さらに好ましくは、Ｎ−メチル−２−ピロリドン（ＮＭＰ）が挙げられる。
【００４０】
正極側集電体８ａとしては、例えば、アルミニウム箔、銅箔、ステンレス箔、ニッケル箔などの金属箔が挙げられる。
【００４１】
正極側集電体８ａの厚さは、ハイブリッドキャパシタ１のスケールにより異なるが、ラボスケールでは、例えば、１０〜５０μｍであり、正極側塗工層９ａの厚さが、例えば、１０〜１４０μｍであり、正極２の厚さ（正極側集電体８ａおよび正極側塗工層９ａの合計厚さ）が、例えば、３０〜１５０μｍである。
【００４２】
負極３は、リチウムイオンを可逆的に吸蔵・放出する電極であって、リチウムイオンを可逆的に吸蔵・放出可能な負極材料を含有している。
【００４３】
より具体的には、負極３は、例えば、負極材料と、ポリマーバインダとを配合して得られる混合物からなる電極シートを、所定の形状（詳しくは後述）に成形した後、必要により乾燥させることにより形成される。
【００４４】
負極材料としては、特に制限されないが、例えば、上記したハードカーボン、上記したソフトカーボン、グラファイトなどが挙げられる。
【００４５】
グラファイトとしては、例えば、天然黒鉛、人造黒鉛、黒鉛化メソフェーズカーボン小球体、黒鉛化メソフェーズカーボン繊維、黒鉛ウィスカ、黒鉛化炭素繊維、ピッチ、コークスなどの縮合多環炭化水素化合物の熱分解物などのグラファイト系炭素材料が挙げられる。
【００４６】
これらは単独使用または２種以上併用することができる。また、グラファイトは、粉末状のもの（例えば、平均粒径が２５μｍ以下のもの）が好ましく用いられる。
【００４７】
そして、上記のような負極材料は、混合物全量に対して、例えば、固形分の重量割合が８０〜９９重量％の割合となるように配合される。
【００４８】
ポリマーバインダとしては、例えば、上記したポリマーバインダが挙げられ、好ましくは、ＰＶｄＦが挙げられる。また、ポリマーバインダは、混合物全量に対して、例えば、固形分の重量割合が１〜１０重量％の割合となるように配合される。
【００４９】
また、負極の製造においては、必要により、さらに、導電剤を配合することもできる。
【００５０】
導電剤としては、例えば、上記した導電剤が挙げられる。また、導電剤は、混合物全量に対して、例えば、固形分の重量割合が０〜２０重量％の割合となるように配合される。
【００５１】
そして、負極３を形成するには、例えば、まず、負極材料およびポリマーバインダを配合した混合物を、溶媒中で攪拌してスラリー（固形分：１０〜６０重量％）を得る。次いで、スラリーを負極側集電体８ｂの表面に塗工し、負極側塗工層９ｂを形成した後、例えば、ロールプレスを用いて加圧延伸して電極シートを得る。次いで、電極シートを所定の形状（詳しくは後述）に裁断した後、必要によりさらに乾燥させる。これにより、負極３が得られる。
【００５２】
溶媒としては、例えば、上記した溶媒が挙げられ、好ましくは、非プロトン性極性溶媒が挙げられ、さらに好ましくは、Ｎ−メチル−２−ピロリドン（ＮＭＰ）が挙げられる。
【００５３】
また、負極側集電体８ｂとしては、例えば、上記した金属箔が挙げられる。
【００５４】
負極側集電体８ｂの厚さは、ハイブリッドキャパシタ１のスケールにより異なるが、ラボスケールでは、例えば、１０〜５０μｍであり、負極側塗工層９ｂの厚さが、例えば、５〜６０μｍであり、負極３の厚さ（負極側集電体８ｂおよび負極側塗工層９ｂの合計厚さ）が、例えば、１５〜７０μｍである。
【００５５】
セパレータ４としては、例えば、ガラス繊維、セラミックス繊維、ウィスカなどの無機繊維、例えば、セルロースなどの天然繊維、例えば、ポリオレフィン、ポリエステルなどの有機繊維などからなるセパレータが挙げられる。
【００５６】
また、セパレータ４の厚さおよび大きさは、ハイブリッドキャパシタ１のスケールにより異なるが、ラボスケールでは、厚さが、例えば、１５〜１５０μｍであり、大きさが、例えば、矩形状の場合には、長手方向長さが、例えば、５５〜１１５ｍｍであり、長手方向と直交する方向（幅方向）長さが、例えば、５０〜１００ｍｍである。
【００５７】
セル槽５は、正極２、負極３、セパレータ４および電解液６を封止する公知の容器であって、鉛直方向上部に、公知の逆止弁１２を備えている。
【００５８】
電解液６は、リチウム塩を含む有機溶媒を含有しており、具体的には、例えば、リチウム塩を有機溶媒に溶解させることにより調製される。
【００５９】
リチウム塩としては、ハロゲンを含むアニオン成分を有し、例えば、ＬｉＣｌＯ４、ＬｉＣＦ３ＳＯ３、ＬｉＣ（ＳＯ２ＣＦ３）３、ＬｉＣ４Ｆ９ＳＯ３、ＬｉＣ８Ｆ１７ＳＯ３、ＬｉＢ［Ｃ６Ｈ３（ＣＦ３）２−３，５］４、ＬｉＢ（Ｃ６Ｆ５）４、ＬｉＢ［Ｃ６Ｈ４（ＣＦ３）−４］４、ＬｉＢＦ４、ＬｉＰＦ６、ＬｉＡｓＦ６、ＬｉＳｂＦ６、ＬｉＣＦ３ＣＯ２、ＬｉＮ（ＣＦ３ＳＯ２）２などが挙げられる。なお、上式中［Ｃ６Ｈ３（ＣＦ３）２−３，５］は、フェニル基の３位と５位に、［Ｃ６Ｈ４（ＣＦ３）−４］はフェニル基の４位に、それぞれ−ＣＦ３が置換されているものを意味する。これらは、単独使用または２種以上併用することができる。
【００６０】
有機溶媒としては、例えば、プロピレンカーボネート、プロピレンカーボネート誘導体、エチレンカーボネート、エチレンカーボネート誘導体、ブチレンカーボネート、ジメチルカーボネート、ジエチルカーボネート、エチルメチルカーボネート、γ−ブチロラクトン、１，３−ジオキソラン、ジメチルスルホキシド（ＤＭＳＯ）、スルホラン、ホルムアミド、ジメチルホルムアミド（ＤＭＦ）、ジメチルアセトアミド（ＤＭＡ）、ジオキソラン、リン酸トリエステル、無水マレイン酸、無水コハク酸、無水フタル酸、１，３−プロパンスルトン、４，５−ジヒドロピラン誘導体、ニトロベンゼン、１，３−ジオキサン、１，４−ジオキサン、３−メチル−２−オキサゾリジノン、１，２−ジメトキシエタン、テトラヒドロフラン、２−メチルテトラヒドロフラン、テトラヒドロフラン誘導体、シドノン化合物、アセトニトリル、ニトロメタン、アルコキシエタン、トルエンなどが挙げられる。これらは、単独使用または２種以上併用することができる。
【００６１】
そして、電解液６を調製するには、例えば、リチウム塩の濃度が、例えば、０．５〜５ｍｏｌ／Ｌ、好ましくは、１〜３ｍｏｌ／Ｌとなるように、また、電解液６中の水分量が、例えば、５０ｐｐｍ以下、好ましくは、１０ｐｐｍ以下となるように、リチウム塩を有機溶媒に溶解する。
【００６２】
図２は、図１に示すハイブリッドキャパシタに用いられる正極および負極の一実施形態（貫通部の長手方向一方側端部が正極および／または負極の水平方向一端辺または水平方向他端辺に臨む形態）の正面図である。
【００６３】
このハイブリッドキャパシタ１において、正極２および／または負極３は、短辺および長辺を備える長方形状（略矩形板形状）に形成されている。
【００６４】
正極２および／または負極３の短辺と長辺との長さの比は、例えば、長辺長さ１００％に対して、短辺長さが、例えば、４０〜９０％、好ましくは、５５〜８５％である。
【００６５】
より具体的には、このハイブリッドキャパシタ１では、正極２は、正面視略矩形状に形成された正極側集電体８ａの一方側表面に、長方形状の正極側塗工層９ａが積層されることによって（図１参照）、長方形状に形成されている。
【００６６】
正極側集電体８ａのサイズは、ハイブリッドキャパシタ１のスケールにより異なるが、例えば、長手方向長さが、例えば、４６〜９７ｍｍ、好ましくは、６７〜９７ｍｍ、幅方向長さが、例えば、４１〜７３ｍｍ、好ましくは、５３〜７３ｍｍである。
【００６７】
このような正極２は、その一辺の一部、具体的には、長手方向一方側の一辺において、幅方向一方側端部のみに、正極側集電用タブ１１ａを備えている。
【００６８】
正極側集電用タブ１１ａは、正極２の一辺の幅方向の一方側端部において、その長手方向に沿って突出するように形成される正面視略矩形状の金属箔であって、例えば、上記した正極側集電体８ａと同様の材料から、正極側集電体８ａから連続するように、正極側集電体８ａと一体的に形成されている。
【００６９】
正極側集電用タブ１１ａのサイズは、ハイブリッドキャパシタ１のスケールにより異なるが、例えば、長手方向長さが、例えば、１２〜３９ｍｍ、好ましくは、２２〜３９ｍｍ、幅方向長さが、例えば、２１ｍｍ以上であり、例えば、７３ｍｍ未満、好ましくは、３７ｍｍ以下である。
【００７０】
また、正極側集電用タブ１１ａの幅方向長さは、正極２の幅方向長さに対して、例えば、２８％以上であり、例えば、１００％未満、好ましくは、５０％以下である。
【００７１】
また、負極３は、正面視略矩形状に形成された負極側集電体８ｂの一方側表面に、長方形状の負極側塗工層９ｂが積層されることによって（図１参照）、長方形状に形成されている。
【００７２】
負極側集電体８ｂのサイズは、ハイブリッドキャパシタ１のスケールにより異なるが、例えば、長手方向長さが、例えば、５０〜１０５ｍｍ、好ましくは、７５〜１０５ｍｍ、幅方向長さが、例えば、４５〜８０ｍｍ、好ましくは、６０〜８０ｍｍである。
【００７３】
このような負極３は、その一辺の一部、具体的には、長手方向一方側の一辺において、幅方向一方側端部のみに、負極側集電用タブ１１ｂを備えている。
【００７４】
負極側集電用タブ１１ｂは、負極３の一辺の幅方向の一方側端部において、その長手方向に沿って突出するように形成される正面視略矩形状の金属箔であって、例えば、上記した負極側集電体８ｂと同様の材料から、負極側集電体８ｂから連続するように、負極側集電体８ｂと一体的に形成されている。
【００７５】
負極側集電用タブ１１ｂのサイズは、ハイブリッドキャパシタ１のスケールにより異なるが、例えば、長手方向長さが、例えば、１０〜４４ｍ、好ましくは、２０〜４４ｍｍ、幅方向長さが、例えば、２５ｍｍ以上であり、例えば、８０ｍｍ未満、好ましくは、４０ｍｍ以下である。
【００７６】
また、負極側集電用タブ１１ｂの幅方向長さは、負極３の幅方向長さに対して、例えば、３１％以上であり、例えば、１００％未満、好ましくは、５０％以下である。
【００７７】
また、このハイブリッドキャパシタ１において、正極２および／または負極３は、その厚み方向を貫通する貫通部１０を備えている。
【００７８】
より具体的には、このハイブリッドキャパシタ１では、上記により得られた正極２、および、上記により得られた負極３のいずれか、または、それらの両方の、塗工層９（正極側塗工層９ａおよび／または負極側塗工層９ｂ）が形成される領域に、塗工層９および集電体８（正極側集電体８ａおよび／または負極側集電体８ｂ）の厚み方向を貫通する貫通部１０が、形成されている。好ましくは、正極２および負極３の両方に、貫通部１０が形成されている。
【００７９】
貫通部１０の形状は、特に制限されず、例えば、直線状、例えば、Ｓ字状、Ｊ字状などの曲線状などが挙げられ、好ましくは、直線状が挙げられる。
【００８０】
このような貫通部１０は、その長手方向（貫通部１０が曲線状などである場合、一端と他端とを結ぶ線分の長手方向。以下同様）長さが、正極２および／または負極３の短辺長さ未満のスリット状に形成されている。
【００８１】
貫通部１０の長手方向長さは、正極２および／または負極３の短辺長さ未満であれば特に制限されないが、正極２および／または負極３の短辺長さに対して、例えば、２０〜９５％、好ましくは、３０〜９０％である。
【００８２】
また、この正極２および／または負極３では、すべての貫通部１０の長手方向一方側端部ａが、正極２および／または負極３の鉛直方向下端辺Ａを除く少なくとも一辺に臨んでいる。
【００８３】
すなわち、このハイブリッドキャパシタ１では、正極２および／または負極３の短辺が、鉛直方向下端辺Ａおよび鉛直方向上端辺Ｂとなり、また、長辺が、水平方向一端辺Ｃおよび水平方向他端辺Ｄとなるように、正極２および／または負極３が配置されている。
【００８４】
そして、貫通部１０の長手方向一方側端部ａは、鉛直方向下端辺Ａを除く少なくとも一辺、すなわち、鉛直方向上端辺Ｂ、水平方向一端辺Ｃおよび水平方向他端辺Ｄの少なくともいずれか一辺に臨んでいる。
【００８５】
より具体的には、図２において、貫通部１０は、正極２および／または負極３の水平方向一方側（水平方向一端辺Ｃの側）および水平方向他方側（水平方向他方辺Ｄの側）のそれぞれにおいて、複数（１０本づつ）、互いに並行となるように配置されている。
【００８６】
そして、水平方向一方側（水平方向一端辺Ｃの側）に配置されている貫通部１０の長手方向一方側端部ａは、水平方向一端辺Ｃに臨んでいる。また、水平方向他方側（水平方向他方辺Ｄの側）に配置されている貫通部１０の長手方向一方側端部ａは、水平方向他端辺Ｄに臨んでいる。
【００８７】
また、これら貫通部１０の長手方向他方側端部ｂは、正極２および／または負極３の水平方向中央近傍に配置されており、すべての貫通部１０の長手方向一方側端部ａは、一辺に臨まない長手方向他方側端部ｂに対して、鉛直方向上方に配置されている。
【００８８】
つまり、すべての貫通部１０は、その長手方向他方側端部ｂが鉛直方向最下端となり、かつ、長手方向他方側端部ｂから長手方向一方側端部ａに向かうに従って、常に鉛直方向上側向かってに延びる（上昇する）ように、形成されている。
【００８９】
とりわけ、貫通部１０が直線状である場合、貫通部１０は、正極２および／または負極３の鉛直方向下端辺Ａと並行な直線（仮想線参照）に対して、所定の角度θを成すように形成される。
【００９０】
貫通部１０が鉛直方向下端辺Ａと並行な直線に対して成す角度θは、直角または鋭角側の角の角度として、例えば、０°＜θ≦９０°、好ましくは、２０°＜θ≦９０°の範囲である。
【００９１】
なお、貫通部１０の数およびサイズは、ハイブリッドキャパシタ１のスケールにより異なり、目的および用途に応じて適宜設定される。
【００９２】
また、貫通部１０が複数形成される場合において、各貫通部１０の間隔（貫通部１０が延びる方向と直交する方向における間隔）は、ハイブリッドキャパシタ１のスケールにより異なり、目的および用途に応じて適宜設定される。
【００９３】
また、貫通部１０は、好ましくは、正極２および／または負極３の、塗工層９が形成される領域の全体において、均一に形成される。
【００９４】
なお、図２に示す実施形態において、貫通部１０は、正極２および負極３の両方の水平方向一方側（水平方向一端辺Ｃの側）および水平方向他方側（水平方向他方辺Ｄの側）のそれぞれにおいて、複数（１０本づつ）、互いに並行となるように配置されているが、貫通部１０の形成される位置は、上記に限定されず、例えば、より一層正極２および負極３の周端縁の近傍に、貫通部１０を配置することができる（図２破線参照）。
【００９５】
このようなスリット状の貫通部１０は、特に制限されないが、例えば、金属製の刃物によって、正極２および／または負極３を、その厚み方向を貫通するように切り込むことにより、形成される。
【００９６】
このようにして、正極２および／または負極３に貫通部１０を形成することにより、電解液６の酸化分解によって発生するガスを、その貫通部１０を介して除去することができる。
【００９７】
すなわち、このハイブリッドキャパシタ１では、例えば、ハイブリッドキャパシタ１を、公知の方法によってラミネートセルとして形成した後、充電させ、その後、ラミネートセルを一度開封することにより、充電時（とりわけ、初回の充電時）に発生するガスを除去することができる。
【００９８】
具体的には、例えば、上記した正極２、負極３およびセパレータ４を積層し、得られた積層体を、セル槽５（例えば、アルミニウム製のラミネートフィルムなど）に収容する。その後、セル槽５に電解液６を注入することにより、ラミネートセルとしてハイブリッドキャパシタ１を形成する。
【００９９】
そして、この方法では、得られたハイブリッドキャパシタ１を、製品として出荷する前に、１回以上（数回〜数百回）充電させ（プレサイクル）、電解液６を酸化分解させることにより、ガスを発生させる。次いで、ハイブリッドキャパシタ１のラミネートセルを一旦開封して、貫通部１０を介してガスを除去し、その後、ラミネートセルを再度封止する。
【０１００】
これにより、電解液６の酸化分解によって発生するガスを、ハイブリッドキャパシタ１から、貫通部１０によって良好に除去することができる。
【０１０１】
さらに、このハイブリッドキャパシタ１では、例えば、ガス捕集部（図示せず）をハイブリッドキャパシタ１に連通するように形成し、充電時に発生するガスを、そのガス捕集部とともに、ハイブリッドキャパシタ１から除去することもできる。
【０１０２】
すなわち、この方法では、例えば、上記したハイブリッドキャパシタ１を形成するとともに、逆止弁１２を介して、その内部と連通するガス捕集部を設ける。次いで、そのハイブリッドキャパシタ１を、製品として出荷する前に、１回以上（数回〜数百回）充電させ（プレサイクル）、電解液６を酸化分解させることにより、ガスを発生させ、そのガスを、正極２および／または負極３に形成されている貫通部１０を介して、逆止弁１２からガス捕集部に導入する。そして、この方法では、ハイブリッドキャパシタ１からガスが捕集されたガス捕集部を切り離すとともに、その切り離された部分を、再度封止する。
【０１０３】
これにより、電解液６の酸化分解によって発生するガスを、貫通部１０およびガス捕集部（図示せず）によって、簡易かつ確実に除去することができる。
【０１０４】
さらに、このようなハイブリッドキャパシタ１では、上記のプレサイクルにおいて発生するガスのみならず、継続的な使用により電解液６が酸化分解して生じるガスをも、例えば、貫通部１０を介して、逆止弁１２から継続的に除去することができる。
【０１０５】
このようにして、正極２および／または負極３に貫通部１０を形成することにより、電解液６の酸化分解によって発生するガスを、その貫通部１０を介して除去することができる。
【０１０６】
そのため、このようなハイブリッドキャパシタ１によれば、良好にエネルギー密度を維持することができ、さらには、内部抵抗を低減することができ、その結果、出力特性の向上を図ることができる。
【０１０７】
そして、このハイブリッドキャパシタ１では、すべての貫通部１０の長手方向一方側端部ａが、正極２および／または負極３の鉛直方向下端辺Ａを除く少なくとも一辺（図２の辺Ｂ、辺Ｃ、辺Ｄ）に臨むように形成されるとともに、その長手方向長さが、正極２および／または負極３の短辺長さ未満であり、さらに、貫通部１０の上記した一辺に臨む一方側端部ａが、その一辺に臨まない他方側端部ｂに対して、鉛直方向上方に配置される。
【０１０８】
そのため、このハイブリッドキャパシタ１では、電解液６の酸化分解によって発生するガス（気泡）は、浮力により貫通部１０に沿って移動し、その長手方向一方側端部ａにおいて脱離する。また、このハイブリッドキャパシタ１では、貫通部１０が正極２および／または負極３の短辺長さ未満と短いので、ガスが貫通部１０の長手方向途中で滞留することなく、効率良く脱離される。
【０１０９】
その結果、このハイブリッドキャパシタ１では、貫通部１０にガスが滞留することを抑制でき、その結果、イオンの移動の阻害を抑制できるので、内部抵抗の増大を抑制できる。
【０１１０】
また、このハイブリッドキャパシタ１では、貫通部１０が正極２および／または負極３の短辺長さ未満であるため、正極２および／または負極３の有効面積を十分に確保することができ、電気容量の低下を抑制することができ、さらに、局部的な充放電を抑制することができるので、デンドライトによる短絡を抑制することができる。
【０１１１】
そして、このハイブリッドキャパシタ１では、正極２の電位が、好ましくは、４．２３Ｖ  ｖｓ  Ｌｉ／Ｌｉ＋以上とされる。
【０１１２】
正極２の電位を４．２３Ｖ  ｖｓ  Ｌｉ／Ｌｉ＋以上とするには、例えば、負極３にソフトカーボンおよび／またはハードカーボンを用いた場合には、セル電圧を３Ｖ以上で印加する。
【０１１３】
正極２の電位を４．２３Ｖ  ｖｓ  Ｌｉ／Ｌｉ＋以上とすれば、ハイブリッドキャパシタ１のエネルギー密度の向上を図ることができる。
【０１１４】
一方、このハイブリッドキャパシタ１では、正極２の電位を４．２３Ｖ  ｖｓ  Ｌｉ／Ｌｉ＋以上などの高電位とした場合に、正極２の不可逆容量の発現に起因して、電解液６に含まれるアニオン（例えば、ＬｉＰＦ６に含まれるＰＦ６−など）から誘導される負極活性阻害物質が生成する場合がある。
【０１１５】
負極活性阻害物質が生成する過程、例えば、正極２の不可逆容量の発現に起因してＨＦが生成する過程は、以下のように推考される。
【０１１６】
まず、正極２および負極３に上記した所定電圧（すなわち、４．２３Ｖ  ｖｓ  Ｌｉ／Ｌｉ＋以上）を印加すると、電解液６内では、例えば、正極２や電解液６に含まれる水分や有機物から、下記式（１）（２）に示すように、プロトン（Ｈ＋）が生成する。
（１）      ２Ｈ２Ｏ→Ｏ２＋４Ｈ＋＋４ｅ−
（２）      Ｒ−Ｈ→Ｒ＋Ｈ＋＋ｅ−（Ｒは、アルキル基）
そして、生成したプロトンが、電解液６に含まれるアニオン（例えば、ＬｉＰＦ６に含まれるＰＦ６−など）と反応し、ＨＦが生成する（下記式（３）参照）。
（３）      ＰＦ６−＋Ｈ＋→ＰＦ５＋ＨＦ
ＨＦのような負極活性阻害物質は、負極３の電気容量を低下させて、ハイブリッドキャパシタ１のエネルギー密度を低下させるおそれがある。
【０１１７】
そのため、このハイブリッドキャパシタ１では、好ましくは、正極２と負極３との間、正極２内部および負極３内部の少なくともいずれかに、電解液６に含まれるアニオンから誘導される負極活性阻害物質を捕捉する捕捉剤を含有させる。
【０１１８】
ハイブリッドキャパシタ１に捕捉剤を含有させることにより、例えば、正極２の不可逆容量の発現に起因して負極活性阻害物質が生成しても、その負極活性阻害物質を捕捉剤で捕捉することができる。
【０１１９】
捕捉剤としては、例えば、炭酸リチウム（Ｌｉ２ＣＯ３）、炭酸ナトリウム（Ｎａ２ＣＯ３）、炭酸カリウム（Ｋ２ＣＯ３）など、アルカリ金属の炭酸塩などが挙げられる。これらは、単独または２種以上併用することができる。また、これらのうち、好ましくは、炭酸リチウムが挙げられる。
【０１２０】
より具体的には、例えば、捕捉剤が、正極２と負極３との間に含有（配置）される場合には、捕捉剤は、好ましくは、捕捉部材７として形成される。
【０１２１】
捕捉部材７は、例えば、負極活性阻害物質を捕捉するための捕捉剤と、ポリマーバインダとを加圧延伸することにより得られるシートである。
【０１２２】
ポリマーバインダとしては、例えば、上記したポリマーバインダが挙げられ、好ましくは、ＰＴＦＥが挙げられる。
【０１２３】
そして、捕捉部材７を形成するには、例えば、まず、捕捉剤と、ポリマーバインダとを、例えば、捕捉剤：ポリマーバインダの配合割合が、固形分の重量割合で２０：８０〜９８：２、好ましくは、５０：５０〜９０：１０となるように配合して、混合物を調製する。次いで、混合物を、例えば、ロールプレスを用いて加圧延伸して捕捉剤含有シートを得る。
【０１２４】
そして、捕捉剤含有シートを所定の形状（例えば、矩形状）に打ち抜いた後、必要により乾燥させる。これにより、捕捉部材７が得られる。
【０１２５】
そして、このハイブリッドキャパシタ１では、例えば、図１に示されるように、セパレータ４として、正極２側に配置されるセパレータ４ａと負極３側に配置されるセパレータ４ｂとを設け、これらセパレータ４ａと４ｂとの間に、捕捉部材７を設ける。
【０１２６】
捕捉部材７を設けることによって、例えば、正極２の不可逆容量の発現に起因して負極活性阻害物質が生成しても、その負極活性阻害物質を捕捉部材７で捕捉することができる。また、このような捕捉部材７は、捕捉剤含有セパレータとして、セパレータを兼ねることができる。
【０１２７】
また、このハイブリッドキャパシタ１では、例えば、捕捉部材７を形成することなく、捕捉剤として、上記の炭酸塩を、セパレータ４ａとセパレータ４ｂとの間に配置することもできる。
【０１２８】
炭酸塩をセパレータ４ａとセパレータ４ｂとの間に配置するには、例えば、粉末状の炭酸塩をセパレータ４ａまたはセパレータ４ｂの一方の表面に添加し、当該表面と他方のセパレータ４ａ（４ｂ）の表面とで、炭酸塩を挟み込む。
【０１２９】
また、このハイブリッドキャパシタ１において、炭酸塩は、正極２および／または負極３の表面にコーティングされていてもよい。
【０１３０】
炭酸塩を正極２および／または負極３の表面にコーティングするには、例えば、炭酸塩および結合剤を配合した混合物を、溶媒中で攪拌混合し、それを正極２および／または負極３上に塗布後、乾燥させる。
【０１３１】
結合剤としては、例えば、上記したポリマーバインダなどが挙げられる。
【０１３２】
溶媒としては、例えば、上記した溶媒が挙げられ、好ましくは、ＮＭＰ（Ｎ−メチル−２−ピロリドン）や水が挙げられる。
【０１３３】
さらに、このハイブリッドキャパシタ１では、捕捉剤として、リチウム箔を用いることもできる。
【０１３４】
リチウム箔としては、公知のリチウム箔を用いることができ、例えば、円形状、矩形状に形成される。
【０１３５】
また、リチウム箔は、好ましくは、その表面積が正極２および負極３の表面積と略同一面積、または、より広い面積となるように形成される。リチウム箔の表面積がこのような面積であると、負極活性阻害物質（例えば、ＨＦなど）を、効率よく捕捉することができる。
【０１３６】
さらに、その厚みは、例えば、０．０１〜０．１ｍｍであり、好ましくは、０．０１〜０．０５ｍｍである。
【０１３７】
また、リチウム箔には、その厚み方向に複数の孔が形成されている。このような孔が形成されることによって、電解液６が、セパレータ４ａとセパレータ４ｂとの間を通過することができ、充放電することができる。
【０１３８】
なお、リチウム箔は、リチウム金属であればよく、例えば、捕捉剤として、リチウム粉末やペースト状のリチウムを設けることもできる。
【０１３９】
また、上記したリチウム金属のほか、Ｓｉ−Ｎ結合を有する化合物（例えば、ペルヒドロポリシラザン、メチルポリシラザンなど）をセル槽５内に含めることによっても、負極活性阻害物質を捕捉することができる。この場合、負極活性阻害物質は、Ｓｉ−Ｎ結合を有する化合物に捕捉されて安定化する。
【０１４０】
また、捕捉剤が、正極２内部および／または負極３内部に含有される場合には、捕捉剤は、例えば、正極２および／または負極３の材料成分として用いられる。
【０１４１】
すなわち、このような場合には、捕捉剤（例えば、炭酸塩、リチウム粉末など）が、正極２および／または負極３の製造工程において、正極材料または負極材料とともに配合される。これにより、捕捉剤が、正極２内部および／または負極３内部に含有される。
【０１４２】
そして、このような捕捉剤（捕捉部材７）は、正極２で発現する不可逆容量１ｍＡｈに対して、好ましくは、２×１０−５ｍｏｌ〜１７５×１０−５ｍｏｌの割合で含まれる。
【０１４３】
捕捉剤の量が、このような範囲であると、より一層優れたエネルギー密度を発現することができる。
【０１４４】
例えば、上記式（１）〜（３）を参照すると、電子１ｍｏｌの流れに伴い、ＨＦが１ｍｏｌ生成する。すなわち、正極２で発現する不可逆容量をＱ（ｍＡｈ）とし、ファラデー定数を９６５００（Ｃ／ｍｏｌ）すると、ハイブリッドキャパシタ１で発生するＨＦの発生量ＭＨＦは、ＭＨＦ＝３．６×Ｑ×Ｆ−１（ｍｏｌ）となる。
【０１４５】
また、Ｌｉ２ＣＯ３を捕捉剤として用いた場合、下記式（４）に示すように、ＨＦがＬｉ２ＣＯ３に捕捉されて（Ｌｉ２ＣＯ３と反応して）、ＬｉＦおよびＨ２ＣＯ３が生成する。
（４）      Ｌｉ２ＣＯ３＋２ＨＦ→２ＬｉＦ＋Ｈ２ＣＯ３
上記式（４）に示すように、１ｍｏｌのＨＦを捕捉するためには、０．５ｍｏｌのＬｉ２ＣＯ３が必要である。より具体的には、Ｌｉ２ＣＯ３の必要量ＭＬｉ２ＣＯ３は、ＭＬｉ２ＣＯ３＝０．５ＭＨＦ＝１．８×Ｑ×Ｆ−１（ｍｏｌ）であり、Ｆ＝９６５００を代入すると、ＭＬｉ２ＣＯ３＝２×１０−５×Ｑ（ｍｏｌ）である。すなわち、Ｌｉ２ＣＯ３が、不可逆容量Ｑ（ｍＡｈ）に対して２×１０−５×Ｑｍｏｌ以上含まれることによって、ＨＦを十分捕捉することができる。その結果、負極活性阻害物質（ＨＦ）に起因するエネルギー密度の低下を抑制できるので、より一層優れたエネルギー密度を発現することができる。
【０１４６】
図３は、図１に示すハイブリッドキャパシタに用いられる正極および負極の他の実施形態（正極と負極とを対向させたときに、その対向方向に投影した投影面において、正極に備えられた貫通部と、負極に備えられた貫通部とが、互いに重複しない形態）の正面図である。
【０１４７】
図２に示す実施形態では、貫通部１０が、正極２および負極３のそれぞれに対して同様に形成されているが、このような正極２および正極３を対向配置させると（図１参照）、正極２および負極３の対向方向に投影した投影面において、正極２の貫通部１０と、負極３の貫通部１０とが重複する。
【０１４８】
このような場合、正極２および／または負極３に破損（破れなど）を生じる場合があり、また、ハイブリッドキャパシタ１の電気容量が低下する場合がある。
【０１４９】
そこで、例えば、図３に示すように、正極２および負極３の対向方向に投影した投影面において、正極２に備えられた貫通部１０と、負極３に備えられた貫通部１０とが、互いに重複しないように、正極２および負極３に貫通部１０を備えることができる。
【０１５０】
より具体的には、図３（ａ）において、貫通部１０は、正極２および負極３の両方の水平方向一方側（水平方向一端辺Ｃの側）および水平方向他方側（水平方向他方辺Ｄの側）のそれぞれにおいて、複数（１０本づつ）、互いに並行となるように配置されている。
【０１５１】
また、正極２に形成された貫通部１０と、負極３に形成された貫通部１０とは、同一パターンで形成されている。
【０１５２】
そして、このような正極２および負極３では、図３（ｂ）が参照されるように、正極２の貫通部１０と、負極３の貫通部１０とが、正極２および負極３を対向配置したときに、その対向方向に投影した投影面において、互いに重複しないように、配置されている。
【０１５３】
つまり、正極２の互いに隣接する貫通部１０の間に、負極３の貫通部１０が、齟齬状に配置されている。
【０１５４】
このようなハイブリッドキャパシタ１によれば、正極２および／または負極３の破損を抑制することができるとともに、ハイブリッドキャパシタ１の電気容量の低下を抑制することができる。
【０１５５】
図４は、図１に示すハイブリッドキャパシタに用いられる正極および負極の他の実施形態（水平方向一方側に配置される貫通部の長手方向他方側端部と、水平方向他方側に配置される貫通部の長手方向他方側端部とが、水平方向に沿って対向しない形態）の正面図である。
【０１５６】
図２に示す実施形態では、貫通部１０は、正極２および／または負極３の水平方向中央線に対して対称となるように形成されており、水平方向一方側の貫通部１０の長手方向他方側端部ｂと、水平方向他方側の貫通部１０の長手方向他方側端部ｂとが、水平方向に沿って対向するように配置されている。
【０１５７】
このような場合、水平方向一方側の貫通部１０の長手方向他方側端部ｂと、水平方向他方側の貫通部１０の長手方向他方側端部ｂとが、互いに近接するため、それらの間において、正極２および／または負極３に破損（破れなど）を生じる場合がある。
【０１５８】
そこで、例えば、図４に示すように、水平方向一方側に形成される貫通部１０の長手方向他方側端部ｂと、水平方向他方側に形成される貫通部１０の長手方向他方側端部ｂとが、水平方向に沿って対向しないように配置することができる。
【０１５９】
より具体的には、図４において、貫通部１０は、正極２および／または負極３の水平方向一方側および水平方向他方側のそれぞれに配置されている。そして、水平方向一方側に配置される貫通部１０と、水平方向他方側に配置される貫通部１０とは、正極２および／または負極３の水平方向中央線に対して非対称に形成されており、水平方向一方側の貫通部１０の長手方向他方側端部ｂと、水平方向他方側の貫通部１０の長手方向他方側端部ｂとが、水平方向に沿って対向しないように、配置されている。
【０１６０】
つまり、このような正極２および／または負極３では、水平方向一方側の貫通部１０の長手方向他方側端部ｂと、水平方向他方側の貫通部１０の長手方向他方側端部ｂとが、相対的に離隔されている。
【０１６１】
このようなハイブリッドキャパシタ１では、正極２および／または負極３の破損を抑制することができる。
【０１６２】
図５は、図１に示すハイブリッドキャパシタに用いられる正極および負極の他の実施形態（貫通部の長手方向一方側端部が正極および／または負極の鉛直方向上端辺、水平方向一端辺または水平方向他端辺に臨む形態）の正面図、図６は、図１に示すハイブリッドキャパシタに用いられる正極および負極の他の実施形態（貫通部の長手方向一方側端部が正極および／または負極の鉛直方向上端辺に臨む形態）の正面図である。
【０１６３】
上記した説明では、正極２および／または負極３の短辺を、鉛直方向下端辺Ａおよび鉛直方向上端辺Ｂとしているが、例えば、図５に示すように、正極２および／または負極３の長辺を鉛直方向下端辺Ａおよび鉛直方向上端辺Ｂとすることもできる。
【０１６４】
また、上記した説明では、貫通部１０の長手方向一方側端部ａが、正極２および／または負極３の水平方向一端辺Ｃまたは水平方向他端辺Ｄの２辺のいずれか一方に臨んでいるが、例えば、図５に示すように、貫通部１０の長手方向一方側端部ａを、鉛直方向上端辺Ｂ、水平方向一端辺Ｃおよび水平方向他端辺Ｄの３辺のいずれか一辺に臨ませることもできる。
【０１６５】
具体的には、図５に示す実施形態では、長方形状に形成される正極２および負極３の長辺が、鉛直方向下端辺Ａおよび鉛直方向上端辺Ｂとされ、短辺が、水平方向一端辺Ｃおよび水平方向他端辺Ｄとされている。
【０１６６】
そして、このような実施形態において、貫通部１０は、正極２および／または負極３の水平方向一方側（水平方向一端辺Ｃの側）、水平方向他方側（水平方向他方辺Ｄの側）、および、水平方向中央近傍のそれぞれにおいて、複数、互いに並行となるように配置されている。
【０１６７】
そして、水平方向一方側（水平方向一端辺Ｃの側）に配置されている貫通部１０の長手方向一方側端部ａは、水平方向一端辺Ｃに臨んでおり、それら貫通部１０は、鉛直方向下端辺Ａと並行な直線に対して所定の角度θを成すように形成されている。
【０１６８】
また、水平方向他方側（水平方向他方辺Ｄの側）に配置されている貫通部１０の長手方向一方側端部ａは、水平方向他端辺Ｄに臨んでおり、それら貫通部１０は、鉛直方向下端辺Ａと並行な直線に対して所定の角度θを成すように形成されている。
【０１６９】
さらに、水平方向中央近傍に配置されている貫通部１０の長手方向一方側端部ａは、鉛直方向上端辺Ｂに臨んでおり、それら貫通部１０は、鉛直方向下端辺Ａと並行な直線に対して直角（９０°）を成すように形成されている。
【０１７０】
さらに、上記したように、長方形状に形成される正極２および負極３の長辺が、鉛直方向下端辺Ａおよび鉛直方向上端辺Ｂとされる場合、例えば、図６に示すように、すべての貫通部１０の長手方向一方側端部ａを、鉛直方向上端辺Ｂに臨ませることもできる。
【０１７１】
より具体的には、この実施形態では、集電用タブ１１が、正極２および／または負極３の水平方向一端辺Ｃの全長にわたって形成されており、すべての貫通部１０が、水平方向に沿って等間隔に配置され、その長手方向一方側端部ａが、鉛直方向上端辺Ｂに臨み、鉛直方向下端辺Ａと並行な直線に対して直角（９０°）を成すように形成されている。
【０１７２】
図５または図６に示す正極２および／または負極３を用いて得られるハイブリッドキャパシタ１でも、すべての貫通部１０の長手方向一方側端部ａが、正極２および／または負極３の鉛直方向下端辺Ａを除く少なくとも一辺（図２の辺Ｂ、辺Ｃ、辺Ｄ）に臨むように形成されるとともに、その長手方向長さが、正極２および／または負極３の短辺長さ未満であり、さらに、貫通部１０の上記した一辺に臨む一方側端部ａが、その一辺に臨まない他方側端部ｂに対して、鉛直方向上方に配置される。
【０１７３】
そのため、このハイブリッドキャパシタ１では、電解液６の酸化分解によって発生するガス（気泡）は、浮力により貫通部１０に沿って移動し、その長手方向一方側端部ａにおいて脱離する。また、このハイブリッドキャパシタ１では、貫通部１０が正極２および／または負極３の短辺長さ未満と短いので、ガスが貫通部１０の長手方向途中で滞留することなく、効率良く脱離される。
【０１７４】
その結果、このハイブリッドキャパシタ１では、貫通部１０にガスが滞留することを抑制でき、その結果、イオンの移動の阻害を抑制できるので、内部抵抗の増大を抑制できる。
【０１７５】
また、このハイブリッドキャパシタ１では、貫通部１０が正極２および／または負極３の短辺長さ未満であるため、正極２および／または負極３の有効面積を十分に確保することができ、電気容量の低下を抑制することができ、さらに、局部的な充放電を抑制することができるので、デンドライトによる短絡を抑制することができる。
【０１７６】
なお、上記した説明では、正極２および／または負極３に集電用タブ１１を設けたが、目的および用途によっては、正極２および／または負極３に集電用タブ１１を設けることなく、ハイブリッドキャパシタ１を形成することもできる。
【０１７７】
以上、本発明の実施形態について説明したが、本発明は上記実施形態に限定されるものではなく、請求項記載の範囲内において種々の変更が可能である。例えば、ハイブリッドキャパシタ１を、電気二重層キャパシタやリチウムイオン電池に変更することができる。
【０１７８】
例えば、電気二重層キャパシタの場合には、負極および負極の材料として、例えば、活性炭が用いられる。
【０１７９】
一方、リチウムイオン電池の場合には、正極の材料として、上記した正極２に用いられる材料の代わりに、種々の酸化物、硫化物が用いられ、例えば、二酸化マンガン（ＭｎＯ２）、リチウムマンガン複合酸化物（例えば、ＬｉＭｎ２Ｏ４，ＬｉＭｎＯ２など）、リチウムニッケル複合酸化物（例えば、ＬｉＮｉＯ２など）、リチウムコバルト複合酸化物（例えば、ＬｉＣｏＯ２など）、リチウムニッケルコバルト複合酸化物、リチウムマンガンコバルト複合酸化物、バナジウム酸化物（例えば、Ｖ２Ｏ５など）などが用いられる。また、導電性ポリマー材料、ジスルフィド系ポリマー材料などの有機材料も用いることができる。
【０１８０】
そして、本発明の電気化学セルは、例えば、自動車（ハイブリッド車両など）に搭載される駆動用電池、ノートパソコン、携帯電話などのメモリバックアップ電源などの各種工業製品として、好適に用いることができる。
【符号の説明】
【０１８１】
１      ハイブリッドキャパシタ
２      正極
３      負極
４      セパレータ
５      セル槽
６      電解液
７      捕捉部材
８ａ    正極側集電体
８ｂ    負極側集電体
９ａ    正極側塗工層
９ｂ    負極側塗工層
１０    貫通部
１１ａ  正極側集電用タブ
１１ｂ  負極側集電用タブ
【図１】
2013182925.tif 000003
【図２】
2013182925.tif 000004
【図３】
2013182925.tif 000005
【図４】
2013182925.tif 000006
【図５】
2013182925.tif 000007
【図６】
2013182925.tif 000008